(57)【特許請求の範囲】
【請求項１】
芯糸にスパンデックス繊維、鞘糸に合成繊維を用いた被覆糸をタテ糸およびヨコ糸に用いた織物において、ヨコ糸方向の３０％伸長時の応力が異なる帯状の領域が少なくとも２種存在し、該応力が異なる帯状の領域における最大応力と最小応力の差として、最大応力が、最小応力の５％以上、５０％以下であり、該応力が異なる領域どうしの境界部分に縫い目がなく、タテ方向および／またはヨコ方向の伸長率が４０％以上、タテ方向および／またはヨコ方向の伸長回復率が７５％以上であることを特徴とするストレッチ織物。
【請求項２】
該応力が異なる領域が、応力が大なる領域Ａと応力が小なる領域Ｂとからなり、該領域Ａと該領域Ｂとが隣接して交互に存在する請求項１記載のストレッチ織物。
【請求項３】
該応力が異なる領域が、応力が大なる領域Ａと応力が小なる領域Ｂと該領域Ｂの応力を越え、該領域Ａの応力未満の応力を有する領域Ｃとからなり、それぞれの領域どうしの境界部分に縫い目がないことを特徴とする請求項１に記載のストレッチ織物。
【請求項４】
該ストレッチ織物に表面平滑化加工および／または撥水加工が施されていることを特徴とする請求項１から３のいずれかに記載のストレッチ織物。
【請求項５】
請求項１から４のいずれかに記載の織物を少なくともその一部に用いたことを特徴とする衣料。
【請求項６】
請求項１から４のいずれかに記載の織物を少なくともその一部に用いたことを特徴とする水着。
【発明の詳細な説明】
【技術分野】
【０００１】
本発明は、ヨコ糸方向の応力の異なる帯状の領域が２種以上あり領域どうしの境界に縫い目がないことを特徴とする高伸長で、伸長回復性に優れたストレッチ織物に関する。
【背景技術】
【０００２】
近年動きやすさの要求によりストレッチのある織物が、スポーツ用途だけでなく一般用途のジャケットやスラックス、スカート、シャツなどに多様されている。しかし、インナーや肌に密着したスポーツウエアにおいては、高いストレッチ性と回復性が要求されるため伸び易い編物が多く使用され、織物は少ないのが現状である。しかし、編物はストレッチ性に優れるものの、目付があり生地が厚いという問題があるが、織物は軽量で生地が薄いため、競泳水着において近年多様されている。
また、最近のストレッチ性のあるスポーツウエアやスポーツインナー、水着およびサポート機能を持った衣料は、激しい動きに追従性する伸長率と回復性だけでなく身体の特定部分の締め付け力を高め、体型補正や筋肉の振動を抑制するコンプレッション機能が要求され、ストレッチ特性の異なる素材を組み合わせることにより、人体の特定部分の締め付けを強くして、ヒップアップ効果や、水中の流水抵抗軽減、運動機能アップ、姿勢を維持しやすくした機能を保持している。また、腕や足などの付け根の可動する関節部分のみ締め付け力を弱くして、より動きやすくするウエアが提案されている。
特許文献１では、軽量で、５０％以上の高い伸長率と回復性に優れた織物が提案されているが、一枚の織物の中で異なる応力は備えていない。
従来、特許文献２に記載のような水着において、異なる伸長率や応力を備えるために、ストレッチ特性の異なる編地や織物を２種類以上組み合わせ、縫製や接着テープでつなぎあわせてきたが、２種のストレッチ素材の間に縫い目があることにより伸長率が低下し運動追随性が阻害されるという問題を有していた。また、肌側に縫い代があるため肌触りが悪く、縫製部分が皮膚に食い込み着脱後、皮膚に縫製部分の跡が残留したり、水着においては表側に凸が形成され流水抵抗が上がるという問題があった。
また、特許文献３ではストレッチ性に優れた伸縮性のある生地に伸縮性の低いポリウレタン製のパネルを接着させているが、パネルや樹脂の付着により、通気性が低下し着用時の蒸れが発生するという問題があった。
特許文献４では、弾性繊維の繊度を変更することにより異なる伸縮特性を持つ２種類の領域が隣接する編物が提案されているが、編物のみの記載であった。
【先行技術文献】
【特許文献】
【０００３】
【特許文献１】特開2010-138496
【特許文献２】特開2011-137269
【特許文献３】特開2008-150767
【特許文献４】実開平5-19309
【発明の概要】
【発明が解決しようとする課題】
【０００４】
本発明は、かかる従来技術の課題に鑑み、高伸長で伸長回復性に優れ、肌触りにも優れたストレッチ織物を提供せんとするものである。
【課題を解決するための手段】
【０００５】
本発明は鋭意検討の結果、下記構成により達成できる事を見出した。
（１）芯糸にスパンデックス繊維、鞘糸に合成繊維を用いた被覆糸をタテ糸およびヨコ糸に用いた織物において、ヨコ糸方向の３０％伸長時の応力が異なる帯状の領域が少なくとも２種存在し、該応力が異なる帯状の領域における最大応力と最小応力の差として、最大応力が、最小応力の５％以上、５０％以下であり、該応力が異なる領域どうしの境界部分に縫い目がなく、タテ方向および／またはヨコ方向の伸長率が４０％以上、タテ方向および／またはヨコ方向の伸長回復率が７５％以上であることを特徴とするストレッチ織物。
（２）該応力が異なる領域が、応力が大なる領域Ａと応力が小なる領域Ｂとからなり、該領域Ａと該領域Ｂとが隣接して交互に存在する上記（１）記載のストレッチ織物。
（３）該応力が異なる領域が、応力が大なる領域Ａと応力が小なる領域Ｂと該領域Ｂの応力を越え、該領域Ａの応力未満の応力を有する領域Ｃとからなり、それぞれの領域どうしの境界部分に縫い目がないことを特徴とする上記（１）に記載のストレッチ織物。
【０００６】
（４）該ストレッチ織物に表面平滑化加工および／または撥水加工が施されていることを特徴とする上記（１）から（３）のいずれかに記載のストレッチ織物。
（５）上記（１）から（４）のいずれかに記載の織物を少なくともその一部に用いたことを特徴とする衣料。
（６）上記（１）から（４）のいずれかに記載の織物を少なくともその一部に用いたことを特徴とする水着。
【発明の効果】
【０００７】
本発明のヨコ糸方向の応力の異なる帯状の領域が２種以上あり領域どうしの境界に縫い目がない高伸長で伸長回復性に優れたストレッチ織物により、体型補正機能を持つインナーや、コンプレッション機能を持つ運動効果を高めたスポーツウエア、流水抵抗の少ない水着やサポート機能を持つ衣料に好適に使用されるストレッチ織物を提供することができる。
【図面の簡単な説明】
【０００８】
【図１】本発明の領域配置の一態様を示す。
【図２】本発明の領域配置の一態様を示す。
【図３】本発明の領域配置の一態様を示す。
【図４】本発明の領域配置の一態様を示す。
【図５】本発明の領域配置の一態様を示す。
【図６】本発明の領域配置の一態様を示す。
【発明を実施するための形態】
【０００９】
以下、本発明を詳細に説明する。
本発明は、芯糸にスパンデックス繊維、鞘糸に合成繊維を用いた被覆糸をタテ糸およびヨコ糸に用いたストレッチ織物で、ヨコ糸方向の応力が大なる低伸長領域とヨコ糸方向の応力が小なる高伸長領域が帯状に２種類以上隣接し、優れた伸長回復性能を有することを特徴とする。ストレッチ織物のヨコ糸方向の帯状に応力が強い領域と弱い領域を形成するには、ヨコ糸に使用するスパンデックス繊維のタイプや繊度を変更しても良いし、合成繊維の種類、繊度、断面形状、フィラメント数、生糸、加工糸などを変更しても良い。また、ヨコ糸の打ち込み密度を変更してもよい。さらに、平織、綾織、朱子織、ヨコ二重織、それらの変化組織などの組織を変更しても良いし、それら各々単独、またはそれらの組み合わせにより、ヨコ糸方向に応力の異なる帯状の領域を得ることができる。
３０％伸長時の応力が異なる帯状の領域における最大応力と最小応力の差として、最大応力が、最小応力の５％以上であることがその差を好適に体感することができる。また、応力差が５０％を越えると織物の加工時、織物の幅の変動が大きく、熱セット時ピンがセットされなくなったり、熱セットが不十分で寸法安定性に劣る場合がある。また、応力差が５０％以上になるとシワ、斜行、パッカリングが発生し、加工工程通過性が悪くなり品位が低下する。そのため、応力差は、５％以上、５０％以下である。応力の小なる領域Ｂと、応力の大なる領域Ａとの間に、応力の小なる領域Ｂの応力を越え、応力の大なる領域Ａの応力未満の応力を有する領域Ｃを形成することにより、領域Ａと領域Ｂの応力差を大きくすることが可能になる。また、幅の変動やシワ、斜行、パッカリングの発生が少なくなり、伸長回復性に優れ、引き伸ばされて着用した時、表面の凹凸が少なく流水抵抗の増大を防ぐことが可能になる。
ヨコ糸方向の応力が大なる低伸長の領域Ａとヨコ糸方向の応力が小なる高伸長の領域Ｂの帯状の幅は特に限定するものではないが、その構成について、図で説明する。
図１では、ベース生地を応力の大なる領域Ａと隣接して、応力の小なる領域Ｂが形成されている。領域Ａが締め付けの必要な腰部などに配置されていることが好ましい。
図２、図３、図５は、ベース生地が応力の小なる領域Ｂであり、その間に応力の大なる領域Ａが帯状に形成され、領域Ａが、ウエスト部や尻部、大腿部、上腕部など締め付け力が必要な個所に配置されていることが好ましい。
図４、図６は、ベース生地が応力の大なる領域Ａであり、その間に応力の小なる領域Ｂが帯状に形成され、領域Ｂが、膝、肘、鼠径部など締め付けが不要な個所に配置されていることが好ましい。
図５や図６にある領域Ｃは領域Ａと領域Ｂの間にあり、その応力も領域Ｂの応力を越え、領域Ａの応力未満である。領域Ｃを形成することにより、領域Ａと領域Ｂの応力差を大きくすることができ、シワ、斜行、パッカリングなどを軽減し、伸長回復性を高める効果がある。領域Ｃの幅は特に限定されるものではないが、ベース生地の領域の幅よりも小さい方が好ましい。
領域Ａ、領域Ｂおよび領域Ｃを形成するヨコ糸は、各領域において一種類の被覆糸が用いられていてもよいし、各領域において二種、三種の被覆糸がそれぞれ組み合わされて用いられていてもよい。
織物は染色加工後の長さが通常約５０ｍに設定されていることから、それぞれの領域の組み合わせを１ピッチとして何回か繰り返すことが可能である。
また、縫製時、領域Ａと領域Ｂの境目について、明確に見分けが付くことが重要である。そのために、被覆糸の合成繊維の種類や繊度を変更するか、組織を変更することが好ましく、合成繊維の種類を変えて染色時に異なるカラーで染色するとより明確になり好ましい。また、１リピートごとに目印を付けるために、耳組織を変更することも好ましい。
本発明において、織物に使用する糸は、芯糸にスパンデックス繊維、鞘糸に合成繊維を用いた被覆糸であることが重要である。スパンデックス糸と合成繊維による被覆糸は、伸長率と伸長回復性に優れ、密着したインナーや水着、スポーツウエアに必要な強度も合わせ持っている。芯にスパンデックス糸、鞘に合成繊維を用いた被覆糸は、カバーリング機を用いて得られるカバーリング糸であっても良いし、引きそろえ後、合撚した糸であっても良い。また、スパンデックス糸と合成繊維をエアー加工機にて、タスランノズルや交絡ノズルを用いて、混繊交絡した複合繊維であっても良い。カバーリング糸の方が芯のスパンデックス糸の被覆性がよくより好ましい。カバーリングの方式は芯糸に一方向の糸をカバーリングするシングルカバーリングと、芯糸に、右方向と左方向の糸がカバーされるダブルカバーリングが公知の方法として知られているが、本発明では目付を低減する場合は、シングルカバーリングが好ましい。またカバーリングの際、スパンデックス繊維に適度なドラフトを掛けて行われるが、高いストレッチ織物とするためにはそのドラフト率は３倍以上、より好ましくは３．５倍以上、４倍以下にすることが好ましい。ドラフト率が３倍未満では高ストレッチ織物にすることが不十分となる場合があり、逆に４倍を越えると被覆糸作製時にスパンデックス繊維の糸切れ等が発生し工程通過性が悪化する傾向にある。
【００１０】
芯糸のスパンデックス繊維の太さは、２２デシテックス以上１５６デシテックス以下が好ましい。ヨコ方向の３０％伸長時の応力が小なる領域Ｂは伸びやすく、運動追随性が求められる部分に使用されるのに適し、ヨコ方向の３０％伸長時の応力が大なる領域Ａは伸びにくく、締め付け力が求められる部分に使用されるのに適している。ストレッチ織物の伸長時の応力はスパンデックス繊維の太さのみで決まるものではないが、スパンデックス繊維の太さにおいて、応力が大なる領域Ａのスパンデックス繊維の繊度が、応力が小なる領域Ｂのスパンデッスク繊維の繊度よりも同じか太いことが好ましい。スパンデックス繊維の繊度が２２デシテックス未満であると高いストレッチ性が得られにくく、スパンデックス繊維が１５６デシテックスを超えると応力は高いものの、目付が重くなる。
織物の目付としては軽量化の点で、２５０ｇ／ｍ２以下とすることが好ましい。また使用するスパンデックス糸は公知のものでよく、例えば旭化成繊維株式会社の“ロイカ”や東レ・オペロンテックス株式会社の“ライクラ”等を使用すればよい。スパンデクス繊維の種類により、応力が異なることから、適宜使用領域により選択することが好ましい。ただし水着の場合は、プールでの使用が前提となるため、好ましくは“ロイカＳＰ”や“ライクラ−１７６Ｂ”、“ライクラ−２５４Ｂ”、“ライクラ−９０９Ｂ”等耐塩素性に優れたスパンデックス繊維を用いることが好ましい。
鞘糸には周知の合成繊維を用いればよい。合成繊維には各種あるが、ポリアミド系繊維や、ポリエステル系繊維を用いることが、強度や加工性の面から好ましい。ポリアミド系繊維にも各種あるが、強度面およびスパンデックス混織物の加工性の面からナイロン６、ナイロン６６、ナイロン６１０を用いることが好ましい。
またポリエステル系繊維にはポリエチレンテレフタレート、ポリブチレンテレフタレート、ポリトリメチレンテレフタレート等いずれを使用しても良いが、良好な熱セット性を求めるのであればポリエチレンテレフタレート、高伸度を求めるのであればポリブチレンテレフタレート、ポリトリメチレンテレフタレートを選択する等適宜選択することが出来る。ただし、これら繊維は一般に分散染料を用いて染められるが、分散染料はポリウレタン繊維に汚染してしまうため、最終製品に置いて色移り等堅牢度不良を発生させることがある。そのためカチオン染料で染色することの出来るカチオン可染ポリエステル系繊維を用いることが好ましい。ナイロンとの交織品の場合、カチオン可染ポリエステル系繊維の中でも１００℃以下で染色可能な常圧カチオン可染ポリエステルがより好ましい。
さらに、水着用途では、ポリプロピレン繊維を用いることも好ましい。ポリプロピレン繊維は、疎水性のため、布帛での撥水性能が向上する。ただし、染まりにくいという欠点があるため、原着糸を用いることが、より好ましい。
鞘糸の合成繊維の繊度は、１７デシテックス以上、１６５デシテックス以下であることが軽量化を図る上で、特に目付２５０ｇ／ｍ２以下とすることができ好ましい。ストレッチ織物の伸長時の応力は合成繊維の太さのみで決まるものではないが、該ストレッチ織物のヨコ糸方向の伸長時の応力が大なる領域Ａの合成繊維の繊度が、応力が小なる領域Ｂの合成繊維の繊度よりも同じか大きいことが好ましい。
鞘糸に用いる合成繊維の繊維形態および断面形状には特に制限は無いが、高いストレッチ織物とするためには鞘糸となる合成繊維に周知の手法により仮撚加工を施し、捲縮を付与しておくことが好ましい。一般にスパンデックス混織物は、芯糸となるスパンデックスの伸度不足ではなく、鞘糸の糸長が不足するためにストレッチ性に制限が出ることが多く、鞘糸に捲縮を与えることで、捲縮を有しない生糸使い品よりもストレッチ率を高くすることが出来る。仮撚加工の方法にはピンタイプ、フリクションタイプ、ベルトタイプ等種々存在するが、本発明においてはその方法に特に限定はない。ただし総繊度が細い合成繊維を用いる場合は、ピンタイプを用いることが好ましく、フリクションを用いる場合はディスク枚数を増やす等総繊度の細い合成繊維に対応した仮撚を施すことが好ましい。これらの手法により得られた芯スパンデックス、鞘合成繊維による被覆糸を用いた織物は、タテ、ヨコそれぞれの少なくとも一方の伸長率が４０％以上となるよう織物設計、染色加工を行う必要がある。
タテ方向の伸長率を４０％以上にするためには、織機ヨコ入れ密度に対する仕上ヨコ密度を調整することにより、タテ収縮率を６０％以上にすることが好ましい。ヨコ方向の伸長率を４０％以上にするためには、筬入幅に対する仕上幅を調整することにより、ヨコ収縮率を６５％以上とすることが好ましい。タテ収縮率、ヨコ収縮率を高くするためには、生機密度を通常設計よりも低くしなければならないが、生機密度を低くし過ぎると、続く染色加工にて、目ズレやシワ等の問題が発生し易くなるため、前述の収縮率を達成し、かつ問題が発生しない範囲に、生機密度を設定することが好ましい。タテの伸長率を４０％以上にするためには、通常の設計よりも織機のヨコ入れ本数を少なくし、仕上がりのヨコ密度を通常の設計よりも多くするとタテ収縮率が高くなり、タテの伸長率を４０％以上にすることができる。以上のことから、領域Ａに隣接して領域Ｂを形成する場合、領域Ｂの合成繊維やライクラの繊度を細くしても、生機の隙間が大きく、加工収縮が多くなり、かえって密度がふえる可能性がある。
ヨコの伸長率を４０％以上にするために、通常の設計よりも織機上のタテ糸本数を少なくし、仕上がり幅を通常の設計よりも小さくし、タテ密度を多くするとヨコの収縮率が高くなり４０％以上にすることができる。
製織にはポリウレタン繊維をヨコ糸として使用するため、ヨコ入れピーク張力の高いウォータージェットルーム（ＷＪＬ）は好ましくなく、エアージェットルーム（ＡＪＬ）もしくはレピアルームを使用することが好ましい。タテ収縮率、ヨコ収縮率の定義は以下のとおりである。
【００１１】
タテ収縮率（％）＝（仕上ヨコ密度−織機ヨコ入れ本数）÷織機ヨコ入れ本数×１００
ヨコ収縮率（％）＝（筬入幅−仕上幅）÷仕上幅×１００
ヨコ方向に帯状の異なる応力の領域を得るために、ヨコ糸の打ち込み本数を変更することも好ましい。
染色仕上においては既存の２ＷＡＹ織物もしくは編物を加工する公知のプロセスを利用することが出来る。具体的プロセスは拡布精練／リラックス、中間セット、染色、仕上げセットや生機セット、液流精練／リラックス、染色、仕上げセット等目的とする織物のストレッチ率や表面品位の状態により適宜選択すればよい。
【００１２】
さらに競泳水着用途には、仕上げ加工においては撥水加工を生地に施すことが好ましい。水着の生地への保水率が高いと着用時の負荷が高くなり、撥水加工を施すことでその負荷を軽減することが出来る。撥水加工はストレッチ織物全面に施しても良いが、水抜け性を加味し、部分的に撥水加工を施しても良い。
また水に対する生地の表面抵抗を下げ、かつ保水率を下げるためにはストレッチ織物にカレンダー加工のような表面を平滑化処理することが好ましい。加工機としては通常の加熱ロールとペーパーロール、またはコットンロールよりなるカレンダー加工機、板状物を用いたカレンダー加工機を用いればよい。なお加熱金属ロールを用いる場合は鏡面ロールであることが好ましい。またその他手法として生地を縫製品にするため裁断後に熱プレスを行う事でも平滑化する事が出来る。なお、競泳水着用の織物として用いる場合、特開2003-328212等に記載されている様にカレンダー加工条件は、織物の幅１００〜２２０ｃｍに対して、線圧で１〜６０ｔ程度とし、ロール温度は１６０〜２５０℃の範囲から、ナイロン６織物、ナイロン６６織物、ナイロン６１０織物、ポリエステル織物など素材により適宜選択することが好ましい。
【００１３】
これら構成で得られたストレッチ織物はタテ、ヨコ少なくともいずれかの伸長率が４０％以上であり、さらに、タテ、ヨコ両方向の伸長率が４０％以上であることがより好ましい。
繊維機械学会誌３６巻６号（１９８３）「皮膚伸びと衣服伸び」原田隆司他著によると動作による皮膚の伸びは女性の場合、後肘部（肘頭部）にて垂直方向で６２％、腋窩部にて垂直方向６６％であり、皮膚に密着する水着で運動追随性を求める場合は、皮膚伸びと同等の伸長率を応力の小なる領域Ｂにおいて、少なくともタテヨコいずれか一方向は保有することが好ましい。
また、競泳水着は人体より約３０％から４０％近く小さいパターンで作製されることから、皮膚伸び＋３０％の伸長率がより好ましい。皮膚伸びが必要な部分に、伸びの大きい領域Ｂを配置し、皮膚伸びが小さい部分に伸びの小さい領域Ａを使用することが好ましい。皮膚伸びが小さい部分であっても着脱を考慮するとタテヨコいずれかの伸長率が４０％以上あることが好ましい。なおここで伸長率はＪＩＳ  Ｌ１０９６Ａ法（カットストリップ法）にて測定された値を示す。
【００１４】
また人体にゆとりなく着用される水着、スポーツウエア、スポーツアンダーウエアは人体よりも小さく作製されており、競泳水着の場合３０〜４０％小さいパターンで作製されている。その３０％伸長する時の応力が締め付ける力になり、着圧として働く。締め付けが必要な人体の部分の着圧が大きいほど人体の筋肉を押さえつけ体積が小さくなり、水着の場合、水中での抵抗が小さくなる。スパンデックス繊維や合成繊維の繊度、フィラメント数、ドラフト数、撚り係数、生機の密度や仕上密度などの組み合わせを適宜選択することにより可能である。
また、運動により伸長されたウエアの追随性が必要で、伸ばされた後に身体の動きに沿って瞬時に回復することが必要である。また、ヨコ糸方向に異なる領域を２種類以上形成する場合、応力が異なることから伸長回復性に劣る傾向が認められることから、本発明のストレッチ織物はタテ方向および／またはヨコ方向の伸長回復率が７５％以上である。特に競泳水着等肌に密着し、かつ激しい動きを有する競技に使用される場合、伸長回復率は８０％以上あることが好ましい。
本発明のストレッチ織物は、人体に密着した衣料や、コンプレッションを必要とする衣料として好ましく用いられ、具体的には水着、スケートウエア、スキーウエア、ジャンプスーツ、レオタード、サッカーウエア、野球ユニフォーム、登山用ウエアなどの各種スポーツウエアや、スポーツインナー、サポート機能を持つ肌着などの衣料やサポーターを好ましい用途として例示することができる。
【実施例】
【００１５】
以下、実施例により本発明を詳細に説明するが、本発明はこれらに限定されるものではない。
【００１６】
実施例中の評価は次の方法で実施した。
〔伸長率〕
ＪＩＳ  Ｌ１０９６  Ａ法  カットストリップ法に準じて測定した。
試験片の幅５ｃｍ、つかみ間隔２０ｃｍとした。
初荷重は試験片の幅で１ｍの長さにかかる重力に相当する荷重とした。
引張速度２０ｃｍ／ｍｉｎとした。
１７．７Ｎ（１．８ｋｇ）荷重時の伸長率（％）を測定した。
【００１７】
ベース素材と隣接する領域および交互に隣接する領域を含んだタテ糸方向の伸長率を３回測定し平均して表示する。交互に隣接する領域が多く、つかみ間隔の２０ｃｍを超える場合は、長さ方向に２箇所以上に分けて測定した。
【００１８】
ヨコ方向は、ベース素材と隣接する領域すべてについて、個別に測定する。帯状の幅が５ｃｍ未満の場合は、測定可能な幅で計測した。
〔３０％伸長時の応力〕
ヨコ糸方向の伸長率測定時の３０％伸長時の応力（Ｎ）を求め、１ｃｍ当りに換算した。
【００１９】
ベース素材と隣接する領域すべてについて、個別に測定し、帯状の幅が５ｃｍ未満の場合は、測定可能な幅で計測し、１ｃｍ当たりのＮ／ｃｍで表示した。
【００２０】
最大領域と最小領域の差は、応力が小なる領域を元に、応力が大なる領域との差をパーセンテージで算出した。
〔伸長回復率〕
ＪＩＳ  Ｌ１０９６  Ａ法に準じて測定した。
試験片の幅は５ｃｍ、つかみ間隔は２０ｃｍとした。
初荷重は試験片の幅で１ｍの長さにかかる重力に相当する荷重とした。
引張速度２０ｃｍ／ｍｉｎとした。
１７．７Ｎ（１．８ｋｇ）までの伸長を５回繰り返し下記式で伸長回復率を算出した。
【００２１】
伸長率の測定と同様に、タテ糸方向は、ベース素材と隣接する領域および交互に隣接する領域を含んだタテ糸方向のＮ＝３を平均して表示した。交互に隣接する領域が多く、つかみ間隔の２０ｃｍを超える場合は、長さ方向に２箇所以上分けて測定した。
【００２２】
ヨコ糸方向は、ベース素材と隣接する領域すべてについて、個別に測定し、帯状の幅が５ｃｍ未満の場合は、測定可能な幅で計測し、３回の平均で表示した
伸長回復率＝（Ｌ１０−Ｌ‘１０）／Ｌ１０＊１００
Ｌ１０＝１７．７Ｎ荷重時の伸び（ｃｍ）
Ｌ‘１０＝５回繰り返し荷重した後の残留のび（ｃｍ）
［実施例１］
芯糸として東レ・オペロンテックス株式会社の耐塩素ライクラ“ライクラ−２５４Ｂ”３３Ｔを用い、鞘糸として２２デシテックス２０フィラメントのナイロン６生糸、芯糸のドラフト率３．５倍にて撚り数１４００Ｔ／Ｍのシングルカバーリング糸を作製した。このカバーリング糸を(1)とする。芯糸として東レ・オペロンテックス株式会社の耐塩素ライクラ“ライクラ−２５４Ｂ”５５Ｔを用い、７８デシテックス６８フィラメントのナイロン６生糸を用い、芯糸のドラフト率３．４倍にて撚り数８００Ｔ／Ｍ、シングルカバーリング糸を作製した。このカバーリング糸を(2)とする。
ベース素材の応力の大なる領域Ａについて(1)の糸をタテ糸に、レピア織機で筬密度９０羽／鯨寸（３．７８８ｃｍ）、筬入れ２本入れ、ヨコ糸に(1)の糸と(2)の糸を１本交互にヨコ密度１００本／２．５４ｃｍにて製品で幅１５ｃｍになるようヨコ糸を打ち込み平織を製織した。連続して応力の小なる領域Ｂについて、ヨコ糸として(1)の糸を１５本、(2)の糸を２本の繰り返しでヨコ密度１００本／２．５４ｃｍにて製品で幅３５ｃｍになるようヨコ糸を打ち打ち込み平織を製織した。図１に概要を示す。生機を開布の状態でリラックス精練後、中間セット、液流染色機９０℃で酸性染料にて紺色に染色を行った後、過剰な張力をかけず有り幅にて仕上げセットを行った。得られた織物のタテ糸方向の領域Ａ１０ｃｍと連続する領域Ｂ１０ｃｍをつかみ間隔２０ｃｍで測定した伸長率が４０％以上あり、３０％伸長時のヨコ糸方向の応力は、領域Ａが１．４Ｎ／ｃｍに対し、領域Ｂの応力が１．２Ｎ／ｃｍでありその差は１７％であった。伸長回復率は伸長率測定と同条件のタテ糸方向と、領域Ａおよび領域Ｂのいずれのヨコ糸方向も７５％以上であった。領域Ａを前身頃と後身頃の腰周りに、それ以外の部分に領域Ｂを配置しメンズ水着を作製した。領域ＡとＢの差および領域Ａのサポート力が体感できた。縫い目がある織物と比較し、織物表面の凹凸が少なく流水抵抗性に優れていた。伸長率などを表１に示した。
［実施例２］
芯糸として東レ・オペロンテックス株式会社の耐塩素ライクラ“ライクラ−２５４Ｂ”４４Ｔを用い、鞘糸として２２デシテックス２４フィラメントのナイロン６１０の生糸を芯糸のドラフト率３．５倍にて撚り数１４００Ｔ／Ｍのシングルカバーリング糸を作製した。このカバーリング糸を(3)とする。芯糸として東レ・オペロンテックス株式会社の耐塩素ライクラ“ライクラ−２５４Ｂ”５５Ｔを用い、３３デシテックス２４フィラメントのカチオン可染ポリエステル糸を用い、芯糸のドラフト率３．５倍にて撚り数１４００Ｔ／Ｍ、シングルカバーリング糸を作製した。このカバーリング糸を(4)とする。
ベース素材の応力の小なる領域Ｂについて、(3)の糸をタテ糸・ヨコ糸に用いレピア織機で筬密度９０羽／鯨寸（３．７８８ｃｍ）、筬入れ２本入れ、ヨコ密度１０３本／２．５４ｃｍにて製品で幅１５ｃｍになるようヨコ糸を打ち込み平織を製織した。連続して領域Ｃについて、ヨコ糸として(3)の糸を１５本、(4)の糸を１５本の繰り返しでヨコ密度１０３本／２．５４ｃｍにて製品で幅５ｃｍになるようヨコ糸を打ち込み平織を製織した。連続して領域Ａについて(4)の糸をヨコ密度１０３本／２．５４ｃｍにて製品で幅１０ｃｍになるようにヨコ糸を打ち込み平織を製織した。引き続き領域Ｃを同糸使いで同条件で製品で幅５ｃｍになるように平織りを製織後、連続して領域Ｂを同糸使いで同条件で製品で幅１５ｃｍになるように平織を製織した。領域Ｂ＋領域Ｃ＋領域Ａ＋領域Ｃ＋領域Ｂを１ピッチとして生機を得た。図５に概要を示す。生機を開布の状態でリラックス精練後、中間セット、液流染色機で１２０℃で、酸性染料でナイロン６１０を黒色に、カチオン可染染料でカチオン可染ポリエステルを赤色に染色した後、過剰な張力をかけず有り幅にて仕上げセットを行った。得られた織物のタテ糸方向の領域Ｂ７．５ｃｍと領域Ｃ５ｃｍ、領域Ａ７．５ｃｍをつかみ間隔２０ｃｍで測定した伸長率が４０％以上あり、３０％伸長時のヨコ糸方向の応力が領域Ｂ１．２Ｎ／ｃｍ、領域Ｃ１．４Ｎ／ｃｍ、領域Ａ１．７Ｎ／ｃｍであった。領域Ｂの応力と領域Ａの応力差は４２％であった。伸長回復率は伸長率測定と同条件のタテ糸方向と、領域Ａ、領域Ｂおよび領域Ｃのいずれのヨコ糸方向も７５％以上であった。後身頃の尻部分に領域Ａを配置し、前身頃は実施例１と同じにしてメンズ水着を作製した。尻部分のサポート力が体感でき、運動追随性は問題なく、縫い目がある織物と比較し、織物表面の凹凸が少なく流水抵抗性に優れていた。伸長率などを表１に示した。
［比較例１］
実施例２の領域Ｂと同じ糸使い(3)にて同条件で製品にして３５ｃｍになるように平織を製織後、連続して領域Ａについてヨコ糸(3)を１５本、(4)を２本の繰り返しでヨコ密度１０３本／２．５４ｃｍにて製品で幅１５ｃｍになるようにヨコ糸を打ち込み平織を製織した。領域Ａと領域Ｂを１ピッチとして生機を得、実施例２と同条件で染色加工を行った。得られた織物のタテ糸方向の領域Ｂ１０ｃｍと領域Ａ１０ｃｍの伸長率が４０％以上あるが、３０％伸長時のヨコ糸方向の応力が領域Ｂ１．２Ｎ／ｃｍ、領域Ａ１．２５Ｎ／ｃｍで、領域Ｂの応力と領域Ａの応力差は４％であった。伸長回復率は伸長率測定と同条件のタテ糸方向と、領域Ａ、領域Ｂおよび領域Ｃのいずれのヨコ糸方向も７５％以上であった。実施例１と同じく領域Ａを前身頃と後身頃の腰周りに、それ以外の部分に領域Ｂを配置しメンズ水着を作製した。領域ＡとＢの差を体感することができなかった。伸長率などを表１に示した。
［比較例２］
芯糸として東レ・オペロンテックス株式会社の耐塩素ライクラ“ライクラ−２５４Ｂ”５５Ｔを用い、４４デシテックス３６フィラメントのカチオン可染ポリエステル糸を用い、芯糸のドラフト率３．５倍にて撚り数１４００Ｔ／Ｍ、シングルカバーリング糸を作製した。このカバーリング糸を(5)とする。
実施例２の領域Ｂと同じ糸使い(3)にて同条件で製品にして３５ｃｍになるように平織を製織した、連続して領域Ａについてヨコ糸(5)でヨコ密度１０３本／２．５４ｃｍにて製品で幅１５ｃｍになるようにヨコ糸を打ち込み平織を製織した。領域Ａと領域Ｂを１ピッチとして生機を得え、実施例２と同条件で染色加工を行った。得られた織物のタテ糸方向の領域Ｂ１０ｃｍと領域Ａ１０ｃｍの伸長率が４０％以上あるが、３０％伸長時のヨコ糸方向の応力が領域Ｂ１．２Ｎ／ｃｍ、領域Ａ２．１Ｎ／ｃｍであった。領域Ｂの応力と領域Ａの応力差は７５％あり、領域ＡとＢの収縮差が大きくパッカリング、シワが発生した。伸長回復率は伸長率測定と同条件のタテ糸方向と、領域Ｂのヨコ糸方向は７５％以上であったが、領域Ａの伸長回復率が７５％以下であった。実施例１と同じく領域Ａを前身頃と後身頃の腰周りに、それ以外の部分に領域Ｂを配置しメンズ水着を作製した。領域ＡとＢの差を体感することができたが、領域ＡとＢの差が大きく引き伸ばして着用しても凹凸が残留し流水抵抗に劣るものであった。伸長率などを表１に示した。
【００２３】
【表１】
0005929100.tif 000002
【産業上の利用可能性】
【００２４】
本発明に係るストレッチ織物は、ヨコ糸方向の応力の異なる帯状の領域が２種以上あり領域どうしの境界に縫い目がない高伸長で伸長回復性に優れたストレッチ織物により、体型補正機能を持つインナーや、コンプレッション機能を持つ運動効果を高めたスポーツウエア、流水抵抗の少ない水着やサポート機能を持つ衣料に好適に使用されるストレッチ織物を提供することができる。
【図１】
0005929100.tif 000003
【図２】
0005929100.tif 000004
【図３】
0005929100.tif 000005
【図４】
0005929100.tif 000006
【図５】
0005929100.tif 000007
【図６】
0005929100.tif 000008